(57)【要約】  本発明は、（Ａ）少なくとも１つの有機および／または無機顔料、（Ｂ）末端酸基で官能化された少なくとも１つのポリエチレングリコールアルキルエーテル、（Ｃ）少なくとも１つのアルコキシル化スチロールフェノール縮合体、（Ｄ）２００〜１０００ｇ／ｍｏｌの平均モル質量を有する少なくとも１つのポリエチレングリコールエーテル、（Ｅ）少なくとも１つのアルキンジオール、（Ｆ）植物および／もしくは動物由来の脂肪および油ならびに／または該脂肪および油の飽和および不飽和高級脂肪酸ならびに／または該飽和および不飽和高級脂肪酸の塩、（Ｇ）必要に応じ、アクリル酸樹脂水溶液、（Ｈ）必要に応じ、芳香族スルホン酸とホルムアルデヒドの重縮合生成物および／または芳香族スルホン酸の塩とホルムアルデヒドの重縮合生成物、（Ｉ）必要に応じ、ひまし油アルコキシラートのスルホこはく酸モノエステル、（Ｊ）必要に応じ、ヒドロトロピー物質、（Ｋ）必要に応じ、水性顔料配合物用の他の標準的添加剤、および（Ｌ）水を含む水性顔料配合物に関する。【特許請求の範囲】
【請求項１】
（Ａ）少なくとも１つの有機および／または無機顔料、
（Ｂ）末端酸基で官能化された少なくとも１つのポリエチレングリコールアルキルエーテル、
（Ｃ）少なくとも１つのアルコキシル化スチレン−フェノール縮合体、
（Ｄ）２００〜１０００ｇ／ｍｏｌの平均モル質量を有する少なくとも１つのポリエチレングリコールエーテル、
（Ｅ）少なくとも１つのアルキンジオール、
（Ｆ）植物および／もしくは動物由来の脂肪および油ならびに／または該脂肪および油の飽和および不飽和高級脂肪酸ならびに／または該飽和および不飽和高級脂肪酸の塩、
（Ｇ）必要に応じ、アクリル酸樹脂水溶液、
（Ｈ）必要に応じ、芳香族スルホン酸とホルムアルデヒドの重縮合生成物および／または芳香族スルホン酸の塩とホルムアルデヒドの重縮合生成物、
（Ｉ）必要に応じ、ひまし油アルコキシラートのスルホこはく酸モノエステル、
（Ｊ）必要に応じ、ヒドロトロピー物質、
（Ｋ）必要に応じ、水性顔料配合物に通常使用されるさらなる添加物、および
（Ｌ）水
を含む水性顔料配合物。
【請求項２】
すべて顔料配合物の総重量に基づいて、
（Ａ）少なくとも１つの有機および／または無機顔料５重量％〜８０重量％、
（Ｂ）末端酸基で官能化された少なくとも１つのポリエチレングリコールアルキルエーテル０．１重量％〜３０重量％、
（Ｃ）少なくとも１つのアルコキシル化スチレン−フェノール縮合体０．１重量％〜３０重量％、
（Ｄ）２００〜１０００ｇ／ｍｏｌの平均モル質量を有する少なくとも１つのポリエチレングリコールエーテル０．５重量％〜５０重量％、
（Ｅ）少なくとも１つのアルキンジオール０．１重量％〜５重量％、
（Ｆ）植物および／もしくは動物由来の脂肪および油ならびに／またはそのような脂肪および油の飽和および不飽和高級脂肪酸ならびに／またはそのような飽和および不飽和高級脂肪酸の塩０．１重量％〜１０重量％、
（Ｇ）アクリル酸樹脂水溶液０重量％〜３０重量％、
（Ｈ）芳香族スルホン酸とホルムアルデヒドの重縮合生成物および／または芳香族スルホン酸の塩とホルムアルデヒドの重縮合生成物０重量％〜１０重量％、
（Ｉ）ひまし油アルコキシラートのスルホこはく酸モノエステル０重量％〜１０重量％、
（Ｊ）ヒドロトロピー物質０重量％〜３０重量％、
（Ｋ）水性顔料配合物に通常使用されるさらなる添加物０重量％〜１０重量％、および
（Ｌ）水５重量％〜９０重量％
から本質的になる、請求項１に記載の顔料配合物。
【請求項３】
すべて顔料配合物の総重量に基づいて、
（Ａ）少なくとも１つの有機および／または無機顔料２０重量％〜７０重量％、
（Ｂ）末端酸基で官能化された少なくとも１つのポリエチレングリコールアルキルエーテル１重量％〜１５重量％、
（Ｃ）少なくとも１つのアルコキシル化スチレン−フェノール縮合体１重量％〜１５重量％、
（Ｄ）２００〜１０００ｇ／ｍｏｌの平均モル質量を有する少なくとも１つのポリエチレングリコールエーテル１重量％〜２０重量％、
（Ｅ）少なくとも１つのアルキンジオール０．１重量％〜２重量％、
（Ｆ）植物および／もしくは動物由来の脂肪および油ならびに／またはそのような脂肪および油の飽和および不飽和高級脂肪酸ならびに／またはそのような飽和および不飽和高級脂肪酸の塩０．１重量％〜５重量％、
（Ｇ）アクリル酸樹脂水溶液０重量％〜２５重量％、
（Ｈ）芳香族スルホン酸とホルムアルデヒドの重縮合生成物および／または芳香族スルホン酸の塩とホルムアルデヒドの重縮合生成物０重量％〜５重量％、
（Ｉ）ひまし油エトキシラートのスルホこはく酸モノエステル０重量％〜８重量％、
（Ｊ）ヒドロトロピー物質０重量％〜２０重量％、
（Ｋ）水性顔料配合物に通常使用されるさらなる添加物０重量％〜５重量％、および
（Ｌ）水１０重量％〜７０重量％
から本質的になる、請求項１または２に記載の顔料配合物。
【請求項４】
前記有機顔料（Ａ）が、モノアゾ、ジスアゾ、レーキアゾ、βナフトール、ナフトールＡＳ、ベンゾイミダゾロン、縮合ジスアゾ、アゾ金属錯体、フタロシアニン、キナクリドン、ペリレン、ペリノン、チオインジゴ、アンタントロン、アントラキノン、フラバントロン、インダントロン、イソビオラントロン、ピラントロン、ジオキサジン、キノフタロン、イソインドリン、イソインドリノンもしくはジケトピロロピロール顔料の群からの少なくとも１つの顔料、またはファーネスブラックもしくはランプブラックの群からの酸性からアルカリ性カーボンブラック、またはその組合せである請求項１から３の一項または複数項に記載の顔料配合物。
【請求項５】
有機顔料がカーボンブラックまたは二酸化チタンと組み合わされている請求項１から４の一項または複数項に記載の顔料配合物。
【請求項６】
末端酸基で官能化された前記ポリエチレングリコールアルキルエーテル（Ｂ）が、式（Ｉ）
【化１】
2007515505.tif 000006
［式中、
Ｒ１は、置換もしくは非置換、分岐もしくは非分岐Ｃ１〜Ｃ２０アルキルもしくはＣ３〜Ｃ２０シクロアルキル基、または、置換もしくは非置換、分岐もしくは非分岐Ｃ２〜Ｃ２０アルケニルもしくはＣ３〜Ｃ２０シクロアルケニル基（ここにおいて置換基は、ハロゲン、アリール、アリール（Ｃ１〜Ｃ２０）アルキル、Ｃ５〜Ｃ６シクロアルキル、ヘタリール、ヘタリール（Ｃ１〜Ｃ２０）アルキルおよびＣ１〜Ｃ２０アルコキシからなる群における１、２、３または４個の基である）であり、
ｎは、１から１００の数であり、
Ｘは、ＳＯ３−、ＳＯ２−、ＣＨ２ＣＯＯ−、ＰＯ３２−またはＰＯ３Ｍ−であり、
Ｍは、Ｈ、一価金属陽イオン、二価金属陽イオン、ＮＨ４＋、第二級、第三級もしくは第四級アンモニウムイオンまたはその組合せである］
の化合物に相当する請求項１から５の一項または複数項に記載の顔料配合物。
【請求項７】
前記アルコキシル化スチレン−フェノール縮合体（Ｃ）が、式（ＩＩ）もしくは（ＩＩＩ）
【化２】
2007515505.tif 000007
［式中、
Ｒ２は、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基であり、
Ｒ３およびＲ４は、独立に、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基であり、
ｎは、１から１００の数であり、
Ｘは、ＣＯ−Ｒ５−ＣＯＯ−、ＳＯ３−、ＳＯ２−、ＰＯ３２−またはＰＯ３Ｍ−であり、
Ｒ５は、置換もしくは非置換、分岐もしくは非分岐Ｃ１〜Ｃ２０アルキレン基、置換もしくは非置換、分岐もしくは非分岐Ｃ２〜Ｃ２０アルケニレン基、または、置換もしくは非置換アリレン基（ここにおいて置換基は、好ましくはハロゲン、ヒドロキシル、Ｃ１〜Ｃ４アルコキシ、ニトロ、シアノ、カルボキシル、アミノおよびスルホからなる群からの１、２、３または４個の基である）であり、
Ｍは、Ｈ、一価金属陽イオン、二価金属陽イオン、ＮＨ４＋、第二級、第三級もしくは第四級アンモニウムイオンである］
の化合物またはその混合物に相当する請求項１から６の一項または複数項に記載の顔料配合物。
【請求項８】
前記アルキンジオール（Ｅ）が、式（ＩＶ）もしくは（Ｖ）
【化３】
2007515505.tif 000008
［式中、
Ｒ６は、Ｈまたは、分岐もしくは非分岐Ｃ１〜Ｃ４アルキル基、または、分岐もしくは非分岐Ｃ２〜Ｃ４アルケニル基であり、
Ｒ７は、分岐もしくは非分岐Ｃ３〜Ｃ２０アルキルもしくはＣ３〜Ｃ２０シクロアルキル基、または、分岐もしくは非分岐Ｃ３〜Ｃ２０アルケニルもしくはＣ３〜Ｃ２０シクロアルケニル基であり、
Ｒ８は、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基であり、
ｎは、１から１００の数である］
の化合物またはその混合物に相当する請求項１から７の一項または複数項に記載の顔料配合物。
【請求項９】
前記成分（Ｆ）が、式（ＶＩ）
Ｒ９−ＣＯＯ−Ｍ  （ＶＩ）
［式中、
Ｒ９は、分岐もしくは非分岐Ｃ７〜Ｃ２９アルキル、または、分岐もしくは非分岐Ｃ７〜Ｃ２９アルケニル基、分岐もしくは非分岐Ｃ７〜Ｃ２９アルクジエニル基、分岐もしくは非分岐Ｃ７〜Ｃ２９アルクトリエニル基であり、
Ｍは、Ｈ、一価金属陽イオン、ＮＨ４＋、第二級、第三級もしくは第四級アンモニウムイオンである］
の化合物もしくはその混合物、または獣脂、パーム核脂肪、ヤシ脂肪、菜種油、ひまわり油、亜麻仁油、パーム油、大豆油、落花生油および鯨油からなる群からの脂肪もしくは油に相当する請求項１から８の一項または複数項に記載の顔料配合物。
【請求項１０】
前記成分（Ａ）と共に前記成分（Ｂ）、（Ｃ）、（Ｄ）、（Ｅ）、（Ｆ）ならびに、必要に応じ（Ｇ）、（Ｈ）、（Ｉ）、（Ｊ）および（Ｋ）を、最初にペーストにし、水（成分Ｌ）中で均質化し、粉砕または分散アセンブリにより微細に分散または微細に散らされることを含む、請求項１から９の一項または複数項に記載の顔料配合物を製造する方法。
【請求項１１】
天然または合成材料を着色するための請求項１から９の一項または複数項に記載の顔料配合物の使用。
【請求項１２】
天然および合成繊維材料、好ましくはセルロース繊維を着色するための、特に、紙パルプの着色および積層品の着色のための請求項１１に記載の使用。
【請求項１３】
水性印刷インク、インクジェットインク、電子写真トナー、粉体塗装、カラーフィルター、電子インクおよび「電子ペーパー」、塗装および乳剤着色剤、エマルジョン塗装、溶剤ベース印刷インク、壁紙着色剤、水希釈性塗料、木材保存システム、ビスコースドープ染色、ソーセージケーシング、種子、肥料、ガラスビンの着色または製造のため、また、屋根板の大量着色のため、着色下塗り、ウッドステイン、色鉛筆芯、フェルトペン、ワックス、パラフィン、グラフィックスインク、ボールペンペースト、チョーク、洗浄および浄化組成物、靴ケア用品、ラテックス製品、研磨剤着色のため、また、プラスチックの着色のための請求項１１に記載の使用。
【発明の詳細な説明】
【技術分野】
【０００１】
本発明は、水性顔料配合物、それらを製造する方法、あらゆる種類の高分子材料、例えば、天然および合成繊維材料、好ましくはセルロース繊維を着色するため、特に紙パルプの着色のためのそれらの使用に関する。
【背景技術】
【０００２】
有機有彩色顔料を紙パルプの着色に使用することは、約４０年間にわたって確立された技術である。紙パルプの着色に使用するためには、疎水性顔料を界面活性剤および種々の添加剤で水に分散させる。そのような水性分散系は、紙を形成させるパルプ中に容易に混入させることができる（水、セルロースおよび二酸化チタンの混合物）。しかし、直接染料と異なり、有機および無機顔料はセルロース繊維に対して親和性を有さない。さらなる補助薬品を使用しない場合、分散した顔料は、製紙機械布上に形成される繊維状紙匹から洗い落とされ、製紙機械のサーキットループに蓄積されるであろう。したがって、顔料は凝集させなければならない。負に荷電した顔料の凝集および理想的には完全な保持を達成するために、陽イオンエピクロロヒドリン樹脂が主として歩留向上剤または湿潤強度向上剤として用いられている。陽イオンエピクロロヒドリン樹脂は、顔料と結合して、架橋およびパッチングのため外部正電荷を有するフロックとして知られている凝集体を形成する。歩留向上剤は、分散した有彩色顔料だけでなく、二酸化チタンおよび微細な繊維断片も凝集させる。フロックは、イオン相互作用および水素結合によってセルロース繊維に結合し、結果として保持される。
【０００３】
疎水性顔料を分散させるために用いる分散剤および添加剤は、凝集の過程に決定的な影響を有する。フロックは、用いる陰イオンおよび中性界面活性剤の同一性、結果として生ずる顔料の電荷、また凝集のために用いる陽イオンポリマーの同一性によって、多少せん断感受性である。近年、製紙機械の速度が著しく高くなった。用いられる平均機械速度は２００〜２５０ｍ／分であるが、装飾紙機械は現在６００〜８００ｍ／分で運転されている。その結果、ポンプ中の顔料フロックおよび機械のウエットエンドに対するせん断応力が同様に増加した。一旦フロックが破壊されたならば、外部正電荷の中和後に繊維状紙匹にほとんど保持することができない。結果は、色の強さの低下と用いたサーキットループ水の変色の増加である。時間と資源を消費する色の修正が必要となる。結果として発生する不安定な機械の状態は、大量な損紙と時間の浪費につながる。
【０００４】
製紙機械の高い運転速度に起因するパルプの高いせん断速度は、顔料の最適な保持のための凝集またはせん断安定性の必要性を生じさせる。紙パルプの着色用の従来技術の水性顔料配合物は、しばしば紙業界の要件を満たしていない。しばしば、そのような顔料配合物は、陰イオンおよび／または非イオン性界面活性剤を分散剤として含む。一般的に、これらの界面活性剤は、アルキルアリール化合物ならびにそれらのアルコキシル化およびスルホン化生成物である。せん断に対する抵抗性が不十分であることがこれらの市販の顔料配合物に関する最も大きい問題である。多くの既存の顔料配合物は、せん断に著しく曝露される最先端技術の装飾紙機械において５〜１５％の色強度の損失を受ける。同時に、発泡は、実質的なものであり、第二の最も大きい問題とみなさなければならない。泡は、ポンプによる循環および水−セルロース混合物の流動性にかなり障害を生じさせる。さらに、破裂した泡が紙上にクレーターおよびリング状の色むらを生じさせる。
【０００５】
紙パルプの着色用の既存の水性顔料配合物に関する問題として、貯蔵中の不十分な安定性がさらに含まれる。ある期間の貯蔵の後に、沈降がしばしば起こり、あるいは粘度の高い増加が固化につながる。一部の配合物は顕著な構造粘性を示し、チクソトロピー性であり、そのため、せん断応力下で再液化させることができる。他の配合物は、対照的に、強力に混合した後でさえも固体のままである。貯蔵中に分散粒子の一部における安定性の欠如のために結果として起こる凝集がその数の減少と結果としての紙パルプの着色におけるより低い色強度につながる、多くの顔料分散剤が存在する。さらに、市販の顔料配合物はしばしば、不十分なドライアウト抵抗性を有する。開封された容器中の分散剤は、非常に速やかに乾燥して蓋および壁上に硬皮および塊を形成する。欠点は、使用前に配合物の初期または完全な乾燥を防止することを目的とした例えばグリコールのような保水剤を含んでいるにもかかわらず、顔料配合物が不均一かつ非常に速やかに乾燥することである。硬皮および塊は、水性分散剤中にはげ落ち、後の使用時に紙上に縞または小斑点を生じさせる。
【０００６】
ＥＰ−Ｂ−００６５７５１紙パルプ着色配合物は、ノニルフェノールのような第二の成分を含む可能性があるため、近年は望ましくないノボラックを含む。さらに、これらの顔料配合物は、せん断に対する安定性が不十分である。紙パルプ着色顔料配合物は、さらに次の特許に示されている。すなわち、ＷＯ−Ａ−０２０９５１３０、ＥＰ−Ｂ−１１６５６９６、ＤＥ−Ａ−１９７３１５７２。しかし、これらの顔料配合物は、上述のすべての品質要件を満たしていない。
【発明の開示】
【発明が解決しようとする課題】
【０００７】
したがって、本発明は、従来技術より明確に優位である以下の一連の要件を満たす水性顔料配合物を提供することを目的とする。すなわち、顔料配合物は、分散顔料を陽イオンポリマーと混合したとき、小さい緻密な、したがって、せん断に対して安定性なフロックが形成されるように、高いせん断またはフロック安定性を有するべきである。さらに、顔料配合物は、高い流量およびせん断曝露下で適用するとき、あるとしても非常にわずかな発泡をもたらすこと。さらに、使用時に非常に良好な保持および浸透が保証されること。さらに、配合物中の顔料の濃度は、非常に高く、一般的に３０％以上であること。顔料配合物は、高い色強度、色相および清浄度に関して詳細に定義された彩色、高い耐光堅ろう度、高いにじみ抵抗性および低い粘度を有すること。少なくとも２年の貯蔵安定性が望ましい。すなわち、分散した顔料は、この時間内に凝集し、沈降してはならない。さらに、これらの顔料配合物は、使用時の乾燥および使用前の乾燥に対して抵抗性であること。長期にわたる乾燥は可能であるが、膜形成を伴い均一に進行すること。さらなる重要な基準は、濃度が過度に高い有機および無機塩、また、イオンは顔料の凝集および繊維上の保持に対して阻害作用を有するので、顔料分散系は高い純度を有することである。最後に、顔料配合物中の分散剤および添加剤は、製紙におけるサーキットループ水の汚染を最小限にするために、理想的には容易に生分解性であり、低いＣＯＤおよびＢＯＤ値を有するべきである。環境生物毒性学的に完全な顔料分散剤は、低い割合の有機溶剤を含み、または全く含まず、実質的に水性である。
【課題を解決するための手段】
【０００８】
我々は、紙パルプの着色、貯蔵および高い程度の良好な環境適合性に関する上述の品質要件を満たす水性顔料配合物を製造するための下文に示す顔料、界面活性剤、添加剤および追加材料の組合せによって、この目的が驚くべきことに達成されることを見いだした。下文における水性顔料分散系は、せん断に対して安定であり、乾燥に対して抵抗性を示し、貯蔵中に安定であり、使用中にほとんど発泡せず、優れたレオロジーを有する。
【発明を実施するための最良の形態】
【０００９】
したがって、本発明は、
（Ａ）少なくとも１つの有機および／または無機顔料、
（Ｂ）末端酸基で官能化された少なくとも１つのポリエチレングリコールアルキルエーテル、
（Ｃ）少なくとも１つのアルコキシル化スチレン−フェノール縮合体、
（Ｄ）２００〜１０００ｇ／ｍｏｌの平均モル質量を有する少なくとも１つのポリエチレングリコールエーテル、
（Ｅ）少なくとも１つのアルキンジオール、
（Ｆ）植物および／もしくは動物由来の脂肪および油ならびに／またはそのような脂肪および油の飽和および不飽和高級脂肪酸ならびに／またはそのような飽和および不飽和高級脂肪酸の塩、
（Ｇ）必要に応じ、アクリル酸樹脂水溶液、
（Ｈ）必要に応じ、芳香族スルホン酸とホルムアルデヒドの重縮合生成物および／または芳香族スルホン酸の塩とホルムアルデヒドの重縮合生成物、
（Ｉ）必要に応じ、ひまし油アルコキシラートのスルホこはく酸モノエステル、
（Ｊ）必要に応じ、ヒドロトロピー物質、
（Ｋ）必要に応じ、水性顔料配合物に通常使用されるさらなる添加物、および
（Ｌ）水
を含む水性顔料配合物を提供する。
【００１０】
好ましい顔料配合物は、すべて顔料配合物の総重量に基づいて、
（Ａ）少なくとも１つの有機および／または無機顔料５重量％〜８０重量％、好ましくは２０重量％〜７０重量％、特に３０重量％〜５０重量％、
（Ｂ）末端酸基で官能化された少なくとも１つのポリエチレングリコールアルキルエーテル０．１重量％〜３０重量％、好ましくは、１重量％〜１５重量％、
（Ｃ）少なくとも１つのアルコキシル化スチレン−フェノール縮合体０．１重量％〜３０重量％、好ましくは、１重量％〜１５重量％、
（Ｄ）２００〜１０００ｇ／ｍｏｌの平均モル質量を有する少なくとも１つのポリエチレングリコールエーテル０．５重量％〜５０重量％、好ましくは、１重量％〜２０重量％、
（Ｅ）少なくとも１つのアルキンジオール０．１重量％〜５重量％、好ましくは０．１重量％〜２重量％、
（Ｆ）植物および／もしくは動物由来の脂肪および油ならびに／またはそのような脂肪および油の飽和および不飽和高級脂肪酸ならびに／またはそのような飽和および不飽和高級脂肪酸の塩０．１重量％〜１０重量％、好ましくは０．１重量％〜５重量％、
（Ｇ）アクリル酸樹脂水溶液０重量％〜３０重量％、好ましくは０重量％〜２５重量％、
（Ｈ）芳香族スルホン酸とホルムアルデヒドの重縮合生成物および／または芳香族スルホン酸の塩とホルムアルデヒドの重縮合生成物０重量％〜１０重量％、好ましくは０重量％〜５重量％、
（Ｉ）ひまし油エトキシラートのスルホこはく酸モノエステル０重量％〜１０重量％、好ましくは０重量％〜８重量％、
（Ｊ）ヒドロトロピー物質０重量％〜３０重量％、好ましくは０重量％〜２０重量％、
（Ｋ）水性顔料配合物に通常使用されるさらなる添加物０重量％〜１０重量％、好ましくは０重量％〜５重量％、および
（Ｌ）水５重量％〜９０重量％、好ましくは、１０重量％〜７０重量％
から本質的になる。
【００１１】
成分Ｇ、Ｈ、Ｉ、ＪおよびＫの１つまたは複数のものが存在するとき、それらの最小濃度は、顔料配合物の総重量に基づき、独立に有利には少なくとも０．０１重量％、好ましくは少なくとも０．１重量％である。
【００１２】
本発明の顔料配合物の成分（Ａ）は、微細な有機または無機顔料あるいは種々の有機および／または無機顔料の混合物である。顔料は、乾燥粉末の形態だけでなく、水で湿した圧粉体としても用いることができる。
【００１３】
有用な有機顔料としては、モノアゾ、ジスアゾ、レーキアゾ、βナフトール、ナフトールＡＳ、ベンゾイミダゾロン、縮合ジスアゾ、アゾ金属錯体顔料および例えば、フタロシアニン、キナクリドン、ペリレン、ペリノン、チオインジゴ、アンタントロン、アントラキノン、フラバントロン、インダントロン、イソビオラントロン、ピラントロン、ジオキサジン、キノフタロン、イソインドリノン、イソインドリンおよびジケトピロロピロール顔料などの多環式顔料またはカーボンブラックなどがある。
【００１４】
言及した有機顔料のうち、耐光堅ろう度が青色標準に対して５より高い、特に６より高いと評価されるものが特に適切である。さらに、配合物を製造するために用いる顔料は、好ましくは９５％、より好ましくは９９％の顔料粒子が５００ｎｍ以下のサイズである非常に微細な細分状態であるべきである。用いる顔料によって、顔料粒子の形態は非常に実質的に異なり、したがって、顔料配合物の粘性挙動も粒子の形状によって非常に異なる可能性がある。配合物の理想的ニュートン粘性挙動を得るためには、粒子が好ましくは球状から立方体（平らな角を有する）の形状を有するべきである。
【００１５】
特に好ましい有機顔料の典型的な選択例は、カーボンブラック顔料、例えば、ランプまたはファーネスブラック、モノアゾおよびジアゾ顔料、特に色指数顔料Ｐｉｇｍｅｎｔ  Ｙｅｌｌｏｗ  １、Ｐｉｇｍｅｎｔ  Ｙｅｌｌｏｗ  ３、Ｐｉｇｍｅｎｔ  Ｙｅｌｌｏｗ  １２、Ｐｉｇｍｅｎｔ  Ｙｅｌｌｏｗ  １３、Ｐｉｇｍｅｎｔ  Ｙｅｌｌｏｗ  １４、Ｐｉｇｍｅｎｔ  Ｙｅｌｌｏｗ  １６、Ｐｉｇｍｅｎｔ  Ｙｅｌｌｏｗ  １７、Ｐｉｇｍｅｎｔ  Ｙｅｌｌｏｗ  ７３、Ｐｉｇｍｅｎｔ  Ｙｅｌｌｏｗ  ７４、Ｐｉｇｍｅｎｔ  Ｙｅｌｌｏｗ  ８１、Ｐｉｇｍｅｎｔ  Ｙｅｌｌｏｗ  ８３、Ｐｉｇｍｅｎｔ  Ｙｅｌｌｏｗ  ８７、Ｐｉｇｍｅｎｔ  Ｙｅｌｌｏｗ  ９７、Ｐｉｇｍｅｎｔ  Ｙｅｌｌｏｗ  １１１、Ｐｉｇｍｅｎｔ  Ｙｅｌｌｏｗ  １２６、Ｐｉｇｍｅｎｔ  Ｙｅｌｌｏｗ  １２７、Ｐｉｇｍｅｎｔ  Ｙｅｌｌｏｗ  １２８、Ｐｉｇｍｅｎｔ  Ｙｅｌｌｏｗ  １５５、Ｐｉｇｍｅｎｔ  Ｙｅｌｌｏｗ  １７４、Ｐｉｇｍｅｎｔ  Ｙｅｌｌｏｗ  １７６、Ｐｉｇｍｅｎｔ  Ｙｅｌｌｏｗ  １９１、Ｐｉｇｍｅｎｔ  Ｙｅｌｌｏｗ  ２１３、Ｐｉｇｍｅｎｔ  Ｙｅｌｌｏｗ  ２１４、Ｐｉｇｍｅｎｔ  Ｒｅｄ  ３８、Ｐｉｇｍｅｎｔ  Ｒｅｄ  １４４、Ｐｉｇｍｅｎｔ  Ｒｅｄ  ２１４、Ｐｉｇｍｅｎｔ  Ｒｅｄ  ２４２、Ｐｉｇｍｅｎｔ  Ｒｅｄ  ２６２、Ｐｉｇｍｅｎｔ  Ｒｅｄ  ２６６、Ｐｉｇｍｅｎｔ  Ｒｅｄ  ２６９、Ｐｉｇｍｅｎｔ  Ｒｅｄ  ２７４、Ｐｉｇｍｅｎｔ  Ｏｒａｎｇｅ  １３、Ｐｉｇｍｅｎｔ  Ｏｒａｎｇｅ  ３４またはＰｉｇｍｅｎｔ  Ｂｒｏｗｎ  ４１、βナフトールおよびナフトールＡＳ顔料、特に、色指数顔料Ｐｉｇｍｅｎｔ  Ｒｅｄ  ２、Ｐｉｇｍｅｎｔ  Ｒｅｄ  ３、Ｐｉｇｍｅｎｔ  Ｒｅｄ  ４、Ｐｉｇｍｅｎｔ  Ｒｅｄ  ５、Ｐｉｇｍｅｎｔ  Ｒｅｄ  ９、Ｐｉｇｍｅｎｔ  Ｒｅｄ  １２、Ｐｉｇｍｅｎｔ  Ｒｅｄ  １４、Ｐｉｇｍｅｎｔ  Ｒｅｄ  ５３：１、Ｐｉｇｍｅｎｔ  Ｒｅｄ  １１２、Ｐｉｇｍｅｎｔ  Ｒｅｄ  １４６、Ｐｉｇｍｅｎｔ  Ｒｅｄ  １４７、Ｐｉｇｍｅｎｔ  Ｒｅｄ  １７０、Ｐｉｇｍｅｎｔ  Ｒｅｄ  １８４、Ｐｉｇｍｅｎｔ  Ｒｅｄ  １８７、Ｐｉｇｍｅｎｔ  Ｒｅｄ  １８８、Ｐｉｇｍｅｎｔ  Ｒｅｄ  ２１０、Ｐｉｇｍｅｎｔ  Ｒｅｄ  ２４７、Ｐｉｇｍｅｎｔ  Ｒｅｄ  ２５３、Ｐｉｇｍｅｎｔ  Ｒｅｄ  ２５６、Ｐｉｇｍｅｎｔ  Ｏｒａｎｇｅ  ５、Ｐｉｇｍｅｎｔ  Ｏｒａｎｇｅ  ３８またはＰｉｇｍｅｎｔ  Ｂｒｏｗｎ  １、レーキアゾおよび金属錯体顔料、特に、色指数顔料Ｐｉｇｍｅｎｔ  Ｒｅｄ  ４８：２、Ｐｉｇｍｅｎｔ  Ｒｅｄ  ４８：３、Ｐｉｇｍｅｎｔ  Ｒｅｄ  ４８：４、Ｐｉｇｍｅｎｔ  Ｒｅｄ  ５７：１、Ｐｉｇｍｅｎｔ  Ｒｅｄ  ２５７、Ｐｉｇｍｅｎｔ  Ｏｒａｎｇｅ  ６８またはＰｉｇｍｅｎｔ  Ｏｒａｎｇｅ  ７０、ベンゾイミダゾリン顔料、特に、色指数顔料Ｐｉｇｍｅｎｔ  Ｙｅｌｌｏｗ  １２０、Ｐｉｇｍｅｎｔ  Ｙｅｌｌｏｗ  １５１、Ｐｉｇｍｅｎｔ  Ｙｅｌｌｏｗ  １５４、Ｐｉｇｍｅｎｔ  Ｙｅｌｌｏｗ  １７５、Ｐｉｇｍｅｎｔ  Ｙｅｌｌｏｗ  １８０、Ｐｉｇｍｅｎｔ  Ｙｅｌｌｏｗ  １８１、Ｐｉｇｍｅｎｔ  Ｙｅｌｌｏｗ  １９４、Ｐｉｇｍｅｎｔ  Ｒｅｄ  １７５、Ｐｉｇｍｅｎｔ  Ｒｅｄ  １７６、Ｐｉｇｍｅｎｔ  Ｒｅｄ  １８５、Ｐｉｇｍｅｎｔ  Ｒｅｄ  ２０８、Ｐｉｇｍ��ｎｔ  Ｖｉｏｌｅｔ  ３２、Ｐｉｇｍｅｎｔ  Ｏｒａｎｇｅ  ３６、Ｐｉｇｍｅｎｔ  Ｏｒａｎｇｅ  ６２、Ｐｉｇｍｅｎｔ  Ｏｒａｎｇｅ  ７２またはＰｉｇｍｅｎｔ  Ｂｒｏｗｎ  ２５、イソインドリノンおよびイソインドリン顔料、特に、色指数顔料Ｐｉｇｍｅｎｔ  Ｙｅｌｌｏｗ  １３９またはＰｉｇｍｅｎｔ  Ｙｅｌｌｏｗ  １７３、フタロシアニン顔料、特に、色指数顔料Ｐｉｇｍｅｎｔ  Ｂｌｕｅ  １５、Ｐｉｇｍｅｎｔ  Ｂｌｕｅ  １５：１、Ｐｉｇｍｅｎｔ  Ｂｌｕｅ  １５：２、Ｐｉｇｍｅｎｔ  Ｂｌｕｅ  １５：３、Ｐｉｇｍｅｎｔ  Ｂｌｕｅ  １５：４、Ｐｉｇｍｅｎｔ  Ｂｌｕｅ  １５：６、Ｐｉｇｍｅｎｔ  Ｂｌｕｅ  １６、Ｐｉｇｍｅｎｔ  Ｇｒｅｅｎ  ７またはＰｉｇｍｅｎｔ  Ｇｒｅｅｎ  ３６、アンタントロン、アントラキノン、キナクリドン、ジオキサジン、インダントロン、ペリレン、ペリノンおよびチオインジゴ、特に、色指数顔料Ｐｉｇｍｅｎｔ  Ｙｅｌｌｏｗ  １９６、Ｐｉｇｍｅｎｔ  Ｒｅｄ  １２２、Ｐｉｇｍｅｎｔ  Ｒｅｄ  １４９、Ｐｉｇｍｅｎｔ  Ｒｅｄ  １６８、Ｐｉｇｍｅｎｔ  Ｒｅｄ  １７７、Ｐｉｇｍｅｎｔ  Ｒｅｄ  １７９、Ｐｉｇｍｅｎｔ  Ｒｅｄ  １８１、Ｐｉｇｍｅｎｔ  Ｒｅｄ  ２０７、Ｐｉｇｍｅｎｔ  Ｒｅｄ  ２０９、Ｐｉｇｍｅｎｔ  Ｒｅｄ  ２６３、Ｐｉｇｍｅｎｔ  Ｂｌｕｅ  ６０、Ｐｉｇｍｅｎｔ  Ｖｉｏｌｅｔ  １９、Ｐｉｇｍｅｎｔ  Ｖｉｏｌｅｔ  ２３またはＰｉｇｍｅｎｔ  Ｏｒａｎｇｅ  ４３、トリアリールカルボニウム顔料、特に、色指数顔料Ｐｉｇｍｅｎｔ  Ｒｅｄ  １６９、Ｐｉｇｍｅｎｔ  Ｂｌｕｅ  ５６またはＰｉｇｍｅｎｔ  Ｂｌｕｅ  ６１、ジケトピロロピロール顔料、特に、色指数顔料Ｐｉｇｍｅｎｔ  Ｒｅｄ  ２５４などである。
【００１６】
有用な無機顔料としては、例えば、二酸化チタン、硫化亜鉛、酸化鉄、酸化クロム、群青、ニッケルアンチモンチタン酸化物、クロムアンチモンチタン酸化物、酸化コバルト、コバルトとアルミニウムの混合酸化物、バナジン酸ビスマスおよび、また混合顔料などがある。
【００１７】
顔料分散系の代わりに、例えば、微細な鉱石、鉱物、わずかに可溶性もしくは不溶性塩、ワックスもしくはプラスチック、作物保護および病害虫防除剤、ＵＶ吸収剤、蛍光増白剤および重合安定化剤の粒子などの固体の分散系を調製することも可能である。
【００１８】
成分（Ｂ）は、式（Ｉ）
【００１９】
【化４】
2007515505.tif 000002
［式中、
Ｒ１は、置換もしくは非置換、分岐もしくは非分岐Ｃ１〜Ｃ２０アルキルもしくはＣ３〜Ｃ２０シクロアルキル基、または、置換もしくは非置換、分岐もしくは非分岐Ｃ２〜Ｃ２０アルケニルもしくはＣ３〜Ｃ２０シクロアルケニル基であり、その置換基は、ハロゲン、アリール、アリール（Ｃ１〜Ｃ２０）アルキル、Ｃ５〜Ｃ６シクロアルキル、ヘタリール、ヘタリール（Ｃ１〜Ｃ２０）アルキルおよびＣ１〜Ｃ２０アルコキシからなる群における１、２、３または４個の基であり、
ｎは、１〜１００、好ましくは２〜３５の数であり
Ｘは、ＳＯ３−、ＳＯ２−、ＣＨ２ＣＯＯ−、ＰＯ３２−またはＰＯ３Ｍ−であり、
Ｍは、Ｈ、一価金属陽イオン、二価金属陽イオン、ＮＨ４＋、第二級、第三級もしくは第四級アンモニウムイオンまたはその組合せである］の化合物であることが好ましい。
【００２０】
ここおよび下文における定義における「アリール」は、好ましくは６〜１５個の炭素原子を含む芳香族基を意味する。その例は、フェニル、ナフチル、アントリルおよびフェナントリルである。ここおよび下文における定義における「ヘタリール」は、好ましくはＯ、Ｎ、ＳおよびＰからなる群からの１、２、３または４個のヘテロ原子ならびに１〜１０個の炭素原子を含む芳香族基を意味する。その例は、ピロリル、フリル、チオフェニル、インドリル、イソインドリル、インドリジニル、ベンゾフリル、ベンゾチオフェニル、ピラゾリル、イミダゾリル、オキサゾリル、イソオキサゾリル、チアゾリル、イソチアゾリル、トリアゾリル、テトラゾリル、ピリジル、キノリニル、イソキノリニル、ピリダジニル、ピリミジニル、ピラジニルおよびトリアジニルである。
【００２１】
式（Ｉ）の特に好ましい化合物において、Ｒ１は、それぞれがハロゲン、例えば、Ｆ、ＣｌまたはＢｒ、アリール、アリール（Ｃ１〜Ｃ４）アルキル、ヘタリール、ヘタリール（Ｃ１〜Ｃ４）アルキルおよびＣ１〜Ｃ４アルコキシドからなる群からの１、２、３または４個の置換基で置換されていてよいＣ１２〜Ｃ１８アルキル（分岐または非分岐）またはＣ１２〜Ｃ１８アルケニル（分岐または非分岐）であり、Ｘは好ましくはＣＨ２ＣＯＯ−であり、Ｍは好ましくは、Ｈ＋、Ｌｉ＋、Ｎａ＋、Ｋ＋、ＮＨ４＋、ＨＯ−ＣＨ２−ＣＨ２−ＮＨ３＋、（ＨＯ−ＣＨ２−ＣＨ２−）２ＮＨ２＋または（ＨＯ−ＣＨ２−ＣＨ２−）３ＮＨ＋である。
【００２２】
式（Ｉ）の化合物の例は以下のとおりである。
【００２３】
【化５】
2007515505.tif 000003
【００２４】
この種の化合物は、ＣＨ−Ａ−３２４６６５およびＣＨ−Ａ−２８３９８６から知られている。
【００２５】
成分（Ｃ）は、式（ＩＩ）もしくは（ＩＩＩ）
【００２６】
【化６】
2007515505.tif 000004
［式中、
Ｒ２は、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基、好ましくは、ＨまたはＣ１〜Ｃ４アルキル基であり、
Ｒ３およびＲ４は、独立に、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基、好ましくは、ＨまたはＣＨ３であり、
ｎは、１〜１００、好ましくは、１０〜６０の数であり、
Ｘは、ＣＯ−Ｒ５−ＣＯＯ−、ＳＯ３−、ＳＯ２−、ＰＯ３２−またはＰＯ３Ｍ−であり、
Ｒ５は、置換もしくは非置換、分岐もしくは非分岐Ｃ１〜Ｃ２０アルキレン基、置換もしくは非置換、分岐もしくは非分岐Ｃ２〜Ｃ２０アルケニレン基、または、置換もしくは非置換アリレン基であり、その置換基は、好ましくはハロゲン、ヒドロキシル、Ｃ１〜Ｃ４アルコキシ、ニトロ、シアノ、カルボキシル、アミノおよびスルホからなる群からの１、２、３または４個の基、好ましくはＣＨ＝ＣＨ、ＣＨ（ＳＯ３Ｍ）−ＣＨ２またはＣＨ２−ＣＨ（ＳＯ３Ｍ）であり、
Ｍは、Ｈ、一価金属陽イオン、二価金属陽イオン、ＮＨ４＋、第二級、第三級もしくは第四級アンモニウムイオン、好ましくは、Ｈ＋、Ｌｉ＋、Ｎａ＋、Ｋ＋、ＮＨ４＋、ＨＯ−ＣＨ２−ＣＨ２−ＮＨ３＋、（ＨＯ−ＣＨ２−ＣＨ２−）２ＮＨ２＋または（ＨＯ−ＣＨ２−ＣＨ２−）３ＮＨ＋である］のアルコキシル化スチレン−フェノール縮合体またはその混合物であることが好ましい。
【００２７】
この種の化合物は、ＤＥ−Ａ−１９７１２４８６から知られている。化合物（Ｄ）は、２００〜１０００ｇ／ｍｏｌ、好ましくは２００〜８００ｇ／ｍｏｌの範囲、より好ましくは２００〜６００ｇ／ｍｏｌの範囲の平均モル質量を有するポリエチレングリコールエーテルを含む。特に好ましい化合物は、式（ＶＩＩ）
Ｈ３Ｃ−Ｏ−［−ＣＨ２ＣＨ２−Ｏ−］ｎ−Ｈ    （ＶＩＩ）
［式中、ｎ＝９〜２２（平均）］のα−メチルω−ヒドロキシポリエチレングリコールエーテルである。
【００２８】
本発明の意義内の好ましいα−メチルω−ヒドロキシポリエチレングリコールエーテルは、非メチル化ポリグリコールエーテルのフラクションをさらに含んでいてよい。この種の製品は、市販されており、例えば、ＤＥ−Ａ−１０１３３６４１から知られている。
【００２９】
成分（Ｅ）は、式（ＩＶ）もしくは（Ｖ）
【００３０】
【化７】
2007515505.tif 000005
［式中、
Ｒ６は、Ｈまたは、分岐もしくは非分岐Ｃ１〜Ｃ４アルキル基、または分岐もしくは非分岐Ｃ２〜Ｃ４アルケニル基、好ましくはＣＨ３であり、
Ｒ７は、分岐もしくは非分岐Ｃ３〜Ｃ２０アルキルもしくはＣ３〜Ｃ２０シクロアルキル基、または、分岐もしくは非分岐Ｃ３〜Ｃ２０アルケニルもしくはＣ３〜Ｃ２０シクロアルケニル基、好ましくはＣ３〜Ｃ７アルキル基であり、
Ｒ８は、Ｈ、分岐もしくは非分岐Ｃ１〜Ｃ２０アルキルもしくはＣ３〜Ｃ２０シクロアルキル基、または、分岐もしくは非分岐Ｃ２〜Ｃ２０アルケニルもしくはＣ３〜Ｃ２０シクロアルケニル基、好ましくは、ＨおよびＣＨ３であり、
ｎは、１〜１００、好ましくは４〜４０の数である］の化合物またはその混合物から適切に選択される。
【００３１】
この種の化合物は、泡消し剤として市販されている。
【００３２】
成分（Ｆ）の植物および動物由来の脂肪および油のうち、特に好ましいものはウシ獣脂、パーム核脂肪、ヤシ脂肪、菜種油、ひまわり油、亜麻仁油、パーム油、大豆油、落花生油および鯨油である。綿実油、トウモロコシ油、ケシ油、オリーブ油、ひまし油、菜種油、ベニバナ油、大豆油、ひまわり油、ニシン油、サーディン油も用いられる。成分（Ｆ）の飽和および不飽和高級脂肪酸ならびに飽和および不飽和高級脂肪酸の塩は、式（ＶＩ）
Ｒ９−ＣＯＯ−Ｍ    （ＶＩ）
［式中、
Ｒ９は、分岐もしくは非分岐Ｃ７〜Ｃ２９アルキルまたは、分岐もしくは非分岐Ｃ７〜Ｃ２９アルケニル基、分岐もしくは非分岐Ｃ７〜Ｃ２９アルクジエニル基、分岐もしくは非分岐Ｃ７〜Ｃ２９アルクトリエニル基であり、
Ｍは、Ｈ、一価金属陽イオン、ＮＨ４＋、第二級、第三級もしくは第四級アンモニウムイオンである］の化合物に相当する。
【００３３】
特に好ましいものは、パルミチン酸、シプリル酸、カプリン酸、ミリスチン酸、ラウリン酸、ステアリン酸、オレイン酸、リノール酸、リノレン酸、カプロン酸、カプリル酸、アラキドン酸、ベヘン酸、パルミトレイン酸、ガドレン酸、エルカ酸およびリシノレイン酸である。
【００３４】
成分（Ｇ）は、ビニル酸構築ブロックを中和するために塩基を用いて溶解させた溶解ポリアクリレートの好ましくは５重量％〜４０重量％のアクリル酸樹脂水溶液である。用いるポリアクリレートは、３０〜８０モル％のモノアルキレン芳香族化合物と２０〜７０モル％のアクリルおよび／またはメタクリル酸および／またはアクリルおよび／またはメタクリル酸のエステルから本質的になるコポリマーを構成する。用いるポリアクリレートは、１０００〜１０００００ｇ／ｍｏｌ、好ましくは２０００〜５００００ｇ／ｍｏｌの範囲の数平均モル質量Ｍｎを有する。溶解ポリアクリレートのそのようなアクリル酸樹脂水溶液は、例えば、ＤＥ−Ａ−１０１３５１４０から知られている。
【００３５】
これらのポリアクリレートを調製するために用いられるモノアルキレン芳香族化合物は、スチレン、αメチルスチレン、ジビニルベンゼンおよびビニルトルエンまたはその混合物であってよい。アクリルおよび／またはメタクリル酸および／またはアクリルおよび／またはメタクリル酸のエステルとして数えるモノマーは、次のモノマーの少なくとも１つからなっていてよい。アクリル酸、メタクリル酸、イタコン酸、アクリル酸メチル、アクリル酸エチル、アクリル酸ｎ−プロピル、アクリル酸ｎ−ブチル、アクリル酸イソプロピル、アクリル酸イソブチル、アクリル酸ｎ−アミル、アクリル酸ｎ−ヘキシル、アクリル酸イソアミル、アクリル酸２−ヒドロキシエチル、アクリル酸２−ヒドロキシプロピル、アクリル酸Ｎ，Ｎ−ジメチルアミノエチル、アクリル酸Ｎ，Ｎ−ジエチルアミノエチル、アクリル酸Ｎ，Ｎ−ジメチルアミノプロピル、アクリル酸Ｎ，Ｎ−ジエチルアミノプロピル、アクリル酸ｔ−ブチルアミノエチル、アクリル酸２−スルホエチル、アクリル酸トリフルオロエチル、アクリル酸グリシジル、アクリル酸ベンジル、アクリル酸アリル、アクリル酸２−ｎ−ブトキシエチル、アクリル酸２−クロロエチル、アクリル酸ｓｅｃ−ブチル、アクリル酸ｔｅｒｔ−ブチル、アクリル酸２−エチルブチル、アクリル酸シンナミル、アクリル酸クロチル、アクリル酸シクロヘキシル、アクリル酸シクロペンチル、アクリル酸２−エトキシエチル、アクリル酸フルフリル、アクリル酸ヘキサフルオロイソプロピル、アクリル酸メタリル、アクリル酸３−メトキシブチル、アクリル酸２−メトキシブチル、アクリル酸２−ニトロ−２−メチルプロピル、アクリル酸ｎ−ヘキシル、アクリル酸ｎ−オクチル、アクリル酸２−エチルヘキシル、アクリル酸２−フェノキシエチル、アクリル酸２−フェニルエチル、アクリル酸フェニルエチル、アクリル酸プロパギル、アクリル酸テトラヒドロフルフリル、アクリル酸テトラヒドロピラニル、メタクリル酸メチル、メタクリル酸エチル、メタクリル酸ｎ−プロピル、メタクリル酸ｎ−ブチル、メタクリル酸イソプロピル、メタクリル酸イソブチル、メタクリル酸ｎ−アミル、メタクリル酸ｎ−ヘキシル、メタクリル酸イソアミル、メタクリル酸２−ヒドロキシエチル、メタクリル酸２−ヒドロキシプロピル、メタクリル酸Ｎ，Ｎ−ジエチルアミノエチル、メタクリル酸Ｎ，Ｎ−ジメチルアミノプロピル、メタクリル酸Ｎ，Ｎ−ジエチルアミノプロピル、メタクリル酸ｔ−ブチルアミノエチル、メタクリル酸２−スルホエチル、メタクリル酸トリフルオロエチル、メタクリル酸グリシジル、メタクリル酸ベンジル、メタクリル酸アリル、メタクリル酸２−ｎ−ブトキシエチル、メタクリル酸２−クロロエチル、メタクリル酸ｓｅｃ−ブチル、メタクリル酸ｔｅｒｔ−ブチル、メタクリル酸２−エチルブチル、メタクリル酸シンナミル、メタクリル酸クロチル、メタクリル酸シクロヘキシル、メタクリル酸シクロペンチル、メタクリル酸２−エトキシエチル、メタクリル酸フルフリル、メタクリル酸ヘキサフルオロイソプロピル、メタクリル酸メタリル、メタクリル酸３−メトキシブチル、メタクリル酸２−メトキシブチル、メタクリル酸２−ニトロ−２−メチルプロピル、メタクリル酸���−ヘキシル、メタクリル酸ｎ−オクチル、メタクリル酸２−エチルヘキシル、メタクリル酸２−フェノキシエチル、メタクリル酸２−フェニルエチル、メタクリル酸フェニルエチル、メタクリル酸プロパギル、メタクリル酸テトラヒドロフルフリル、メタクリル酸テトラヒドロピラニル。
【００３６】
特に好ましい成分（Ｈ）は、２−ナフタレンスルホン酸のナトリウム塩のホルムアルデヒドによる重縮合生成物である。芳香族スルホン酸とホルムアルデヒドまたはその塩のそのような重縮合生成物は、例えば、ＥＰ−Ｂ−１１６５６９６から知られている。
【００３７】
成分（Ｉ）は、好ましくはひまし油エトキシラートおよび／またはプロポキシラートのスルホこはく酸モノエステルまたはそのナトリウム塩である。この種の化合物は、ＥＰ−Ａ−０５８２９２８から知られている。
【００３８】
成分（Ｊ）は、ヒドロトロピー物質から選択される。溶剤としての役割も果たすそのような化合物は、必要に応じ、例えば、ホルムアミド、尿素、テトラメチル尿素、ε−カプロラクタム、エチレングリコール、プロピレングリコール、ジエチレングリコール、トリエチレングリコール、ポリエチレングリコール、ブチルグリコール、メチルセロソルブ、グリセロール、Ｎ−メチルピロリドン、１，３−ジエチル−２−イミダゾリジノン、チオジグリコール、ベンゼンスルホン酸ナトリウム、キシレンスルホン酸ナトリウム、トルエンスルホン酸ナトリウム、クメンスルホン酸ナトリウム、ドデシルスルホン酸ナトリウム、安息香酸ナトリウム、サリチル酸ナトリウムまたは硫酸ブチルモノグリコールナトリウムであってよい。
【００３９】
有用な通常の添加物（成分Ｋ）は、さらなる陽イオン、陰イオン、両性または非イオン性界面活性剤および顔料湿潤剤、ならびにまた、沈降防止剤、保存剤、光防護剤、酸化防止剤、脱気剤／泡消し剤、泡減少剤、充填剤、粉砕助剤、粘度安定化剤およびレオロジー改良剤などである。有用な粘度調節剤としては、例えば、ポリビニルアルコールおよびセルロース誘導体などがある。水溶性天然または人工樹脂およびまたポリマーは、結合強さおよび摩耗抵抗を増大させるための膜形成または結合剤として同様に含めることができる。有用なｐＨ調整剤は、有機または無機塩基および酸などである。好ましい有機塩基は、アミン、例えば、エタノールアミン、ジエタノールアミン、トリエタノールアミン、Ｎ，Ｎ−ジメチルエタノールアミン、ジイソプロピルアミン、アミノメチルプロパノールまたはジメチルアミノメチルプロパノールである。好ましい無機塩基は、水酸化ナトリウム、水酸化カリウム、水酸化リチウムまたはアンモニアである。
【００４０】
顔料配合物を製造するために成分（Ｌ）として用いる水は、好ましくは蒸留または脱塩水である。水道水および／または天然水を使用することは同様に可能である。
【００４１】
多種の配合物が水と混和するが、本発明の顔料配合物は水とあらゆる割合で混和する。本発明の顔料配合物は、紙パルプ着色用の従来の顔料配合物と比較して、優れたせん断安定性を有する。適用媒体が製紙機械における実質的なせん断を受けたときでさえ、色強度は全く低下しないか、最大で４％というわずかな程度に低下するにすぎない。さらに、本発明の顔料配合物は、高いドライアウト抵抗を有する。それらは乾燥して、剥離または分散系中に剥げ落ちない均一な弾性膜を形成する。したがって、使用中に縞または小斑点は形成しない。該顔料配合物は、貯蔵中の良好な安定性を有し、集塊し、沈降する非常にわずかな傾向を有する。本発明の顔料配合物は製紙機械中であるとしても非常にわずかな泡を形成するにすぎないことは特に注目に値する。さらに、これらの顔料分散系は使用中に非常に良好な保持と浸透を示す。該顔料配合物は、高い色強度、定められた色相、高い耐光堅ろう度、高いにじみ抵抗性ならびに良好なレオロジー特性およひほぼニュートン流動特性を特徴づける低い粘度を有する。
【００４２】
本発明はまた、粉末、粒状体または水性圧粉体の形態の成分（Ａ）を水（Ｌ）の、ならびにまた成分（Ｂ）、（Ｃ）、（Ｄ）、（Ｅ）および（Ｆ）の存在下で通常の方法で分散させ、次いで、必要に応じ水（Ｌ）ならびにまた必要に応じ（Ｇ）および／または（Ｈ）および／または（Ｉ）および／または（Ｊ）および／または（Ｋ）と混合し、得られた水性顔料分散系を水で所望の濃度に調整することを含む、本発明の顔料配合物を製造する方法も提供する。好ましくは、成分（Ｂ）、（Ｃ）、（Ｄ）、（Ｅ）、（Ｆ）、（Ｌ）ならびに必要に応じ（Ｇ）および／または（Ｈ）および／または（Ｉ）および／または（Ｊ）および／または（Ｋ）を最初に混合し、均質化し、その時点に、成分（Ａ）を最初に装填した混合物に撹拌しながら加えて、顔料を最初にペースト状とし、前分散させる。その後、前分散系を、用いる顔料の組織によって、粉砕または分散アセンブリを用いて冷却しながら、または冷却せずに、微細に分散または微細に散らす。粉砕または分散アセンブリとしては、撹拌機、溶解機（鋸歯状撹拌機）、ローターステーターミル、ボールミル、砂およびビードミルのような撹拌媒体ミル、高速混合機、ニーダー、ロールミルまたは高性能ビードミルなどがある。顔料の微細分散または粉砕は、所望の粒径分布が得られるまで行い、０〜１００℃の範囲の温度、有利には、１０〜７０℃の温度、好ましくは２０〜６０℃の範囲の温度で行うことができる。分散の操作の後に、顔料配合物をさらに水、好ましくは脱イオン水または蒸留水で希釈することができる。
【００４３】
本発明の顔料配合物は、あらゆる種類の高分子材料の着色および染色、例えば、天然および合成繊維材料、好ましくはセルロース繊維、特に紙パルプの着色および特に積層品の着色に有用である。
【００４４】
本発明の顔料配合物は、着色または、例えば、繊維、フレキソ印刷、装飾またはグラビア印刷、壁紙着色剤、水希釈性塗料、木材保存システム、ビスコースドープ染色システム、ワニス、ソーセージケーシング、種子、肥料、ガラスビン用印刷インクを含む、また、屋根板の大量着色用、着色下塗り、ウッドステイン、色鉛筆芯、フェルトペン、ワックス、パラフィン、グラフィックスインク、ボールペンペースト、チョーク、洗浄および浄化組成物、靴ケア用品、ラテックス製品、研磨剤のため、また、プラスチックまたは高分子量材料の着色のための塗装および乳剤着色剤、エマルジョン塗料、溶剤ベース印刷インクの製造にさらに有用である。高分子量有機材料は、個別または混合物としての例えば、エチルセルロース、ニトロセルロース、酢酸セルロースもしくは酪酸セルロースなどのセルロースエーテルもしくはエステル、付加重合樹脂もしくは縮合樹脂のような天然もしくは人工樹脂、例えば、アミノ樹脂、特に、尿素およびメラミンホルムアルデヒド樹脂、アルキド樹脂、アクリル樹脂、フェノール樹脂、ポリカーボネート、ポリスチレン、ポリ塩化ビニル、ポリエチレン、ポリプロピレン、ポリアクリロニトリルなどのポリオレフィン、ポリアクリルエステル、ポリアミド、ポリウレタンもしくはポリエステル、ゴム、カゼイン、ラテックス、シリコーン、シリコーン樹脂である。
【００４５】
本発明の顔料配合物はさらに、特に、バブルジェットまたは圧電法に基づくすべての通常のインクジェットプリンタにおける使用のための印刷インクを製造するのに有用である。これらの印刷インクは、印刷紙に、また天然または合成繊維材料、フォイルおよびプラスチックに用いることができる。さらに、本発明の顔料配合物は、様々な種類の被覆もしくは非被覆被印刷材料の印刷、例えば、板紙、カード用厚紙、木材および木材ベース材料、金属材料、半導体材料、セラミック材料、ガラス、ガラスおよびセラミック繊維、建設用の無機材料、コンクリート、革、食料品、化粧品、皮膚および毛の印刷に用いることができる。被印刷材料は、二次元的に平面であるか、または空間的に拡大、すなわち三次元的に構成されていてよく、完全または一部のみ印刷または被覆することができる。
【００４６】
本発明の顔料配合物はさらに、電子写真トナーおよび現像剤、例えば、１もしくは２成分粉末トナー（１もしくは２成分現像剤とも呼ばれている）、磁気トナー、液体トナー、ラテックストナー、重合トナーおよびまた特殊トナーにおける着色剤として有用である。この場合の一般的なトナー結合剤は、個別または混合物としての、スチレン、スチレンアクリレート、スチレンブタジエン、アクリレート、ポリエステル、フェノールエポキシ樹脂、ポリスルホン、ポリウレタンなどの付加重合樹脂、重付加樹脂、重縮合樹脂、ならびにまた、それぞれが電荷調節剤、ワックスもしくは流動助剤などのさらなる成分を含むか、またはこれらの補助剤により後に修飾されるポリエチレンおよびポリプロピレンである。
【００４７】
本発明の顔料配合物は、例えば、金属、木材、プラスチック、ガラス、セラミック、コンクリート、繊維材料、紙またはゴム製の物品の表面を被覆するために用いられる粉末および粉体塗装、特に、摩擦電気的または動電気的に噴霧可能な粉体塗装における着色剤としても有用である。ここで用いる粉体塗装樹脂は、一般的にエポキシ樹脂、カルボキシルおよびヒドロキシル含有ポリエステル樹脂、ポリウレタン樹脂およびアクリル樹脂ならびに通常の硬化剤である。樹脂の組合せもまた用いられる。例えば、エポキシ樹脂はしばしばカルボキシルおよびヒドロキシル含有ポリエステル樹脂と併用される。一般的な硬化剤成分の例（樹脂システムに依存する）は、酸無水物、イミダゾールならびにまたジシアンジアミドおよびその誘導体、面冠イソシアネート、ビスアクリルウレタン、フェノール樹脂、メラミン樹脂、トリグリシジルイソシアヌレート、オキサゾリンおよびジカルボン酸である。
【００４８】
本発明の顔料配合物は、インク、好ましくはインクジェットインク、例えば、水性もしくは非水性（溶剤）ベースのマイクロエマルジョンインク、ＵＶ硬化性インクならびにまたホットメルト法により作用するインクにおける着色剤としても有用である。インクジェットインクは、一般的に合計０．５重量％〜１５重量％、好ましくは、１．５重量％〜８重量％（乾燥と推定）の本発明の顔料配合物を含む。マイクロエマルジョンインクは、有機溶剤、水、および必要に応じさらなるヒドロトロピー物質（界面メディエータ）をベースとしている。マイクロエマルジョンインクは、０．５重量％〜１５重量％、好ましくは、１．５重量％〜８重量％の本発明の顔料配合物、５重量％〜９９重量％の水ならびに０．５重量％〜９４．５重量％の有機溶剤および／またはヒドロトロピー化合物を含む。溶剤ベースインクジェットインクは、好ましくは０．５重量％〜１５重量％の本発明の顔料配合物、８５重量％〜９９．５重量％の有機溶剤および／またはヒドロトロピー化合物を含む。ＵＶ硬化性インクは、本質的に０．５重量％〜３０重量％の本発明の顔料配合物、０．５重量％〜９５重量％の水および０．５重量％〜９５重量％の有機溶剤もしくは溶剤混合物、０．５重量％〜５０重量％の放射線硬化性結合剤ならびに必要に応じ、０重量％〜１０重量％の光重合開始剤を含む。ホットメルトインクは、通常、室温で固体であり、加熱により液化するワックス、脂肪酸、脂肪アルコールまたはスルホンアミドをベースとし、好ましい融解温度範囲は約６０℃〜約１４０℃である。ホットメルトインクジェットインクは、例えば、本質的に２０重量％〜９０重量％のワックスおよび１重量％〜１０重量％の本発明の顔料配合物からなる。それらは、０重量％〜２０重量％のさらなるポリマー（「色素溶解剤としての」）、０重量％〜５重量％の分散助剤、０重量％〜２０重量％の粘度調節剤、０重量％〜２０重量％の可塑剤、０重量％〜１０重量％の粘着添加剤、０重量％〜１０重量％の透明性安定化剤（例えばワックスの結晶化を防止する）およびまた０重量％〜２重量％の酸化防止剤をさらに含む。
【００４９】
本発明の顔料配合物は、フラットパネルディスプレー用色フィルター用、加法色生成だけでなく減法色生成用、さらにフォトレジスト用の着色剤としても、および電子インク（「ｅインク」）または電子ペーパー（「ｅペーパー」）用の着色剤としても有用である。
【００５０】
色強度および色相は、ＤＩＮ５５９８６に従って測定した。起泡性は、ＤＩＮ５３９０２に従って測定した。泡立ちは、分散系の一部における高流速を模擬するために内部法によりさらに測定した。この目的のために、分散系を蠕動ポンプによりガラスシリンダー中に高流速で連続的に噴出させた。起泡性もＳｉｔａ泡試験機Ｒ−２０００を用いて測定した。
【００５１】
内部測定法を用いて顔料配合物のせん断安定性を測定した。この目的のために、負に荷電した顔料をセルロース懸濁パルプシミュレータ中で陽イオンエピクロロヒドリン樹脂により凝集させた。高速度回転に設定した料理用ミキサ（Ｂｒａｕｎ  ＭＸ３２）を用いてせん断をかけた。次いで、パルプを紙に転換し、せん断処理した分散系の色強度を非せん断処理分散系の色強度と比較した。
【００５２】
ドライアウト抵抗性は、２００μｍドクターブレードを用いて顔料配合物をポリエステルクリアビューフィルム上にドローダウンし、ドローダウンを標準化条件下で保存して測定した。ドライアウトは、数分後、半時間後、１日後、３日後および７日後に測定した。
【００５３】
粘度は、Ｈａａｋｅ製のＲｏｔｏ  Ｖｉｓｃｏ  １コーンプレート粘度計（チタン製コーン：φ６０ｍｍ、１°）を用いて２０℃で測定し、せん断速度に対する粘度の依存性を０〜２００ｓ−１の範囲で検討した。粘度は、６０ｓ−１のせん断速度で測定した。配合物の調製直後、また、５０℃で４週間の保存後および＜０℃に設定されたチャンバー内での保存後に粘度を測定することにより、分散系の保存安定性を評価した。
【００５４】
（実施例）
顔料配合物の製造
粉末あるいは、粒状体または圧粉体の形態の顔料を脱イオン水中で分散剤および他の補助物質とともにペースト状とし、次いで、溶解機（例えば、ＶＭＡ−Ｇｅｔｚｍａｎｎ  ＧｍｂＨ製、ＡＥ３−Ｍ１型）または他の適切な装置を用いて均質化し、予備分散させた。その後、ビードミル（例えば、ＶＭＡ−Ｇｅｔｚｍａｎｎ  ＧｍｂＨ製のＡＥ３−Ｍ１）または他の適切な分散装置を用いて微細分散を行い、所望の色強度および彩色が得られるまで、ｄ＝１ｍｍのサイズのシリクオルツァイト（ｓｉｌｉｑｕａｒｔｚｉｔｅ）ビードまたはジルコニウム混合酸化物ビードを用いて冷却しながら粉砕を行った。その後、所望の最終顔料濃度になるよう脱イオン水を用いて調節し、粉砕媒体を分離し、顔料配合物を単離した。
【００５５】
以下の実施例で述べる顔料配合物は、上述の方法により製造し、１００部の各顔料配合物を製造するために以下の成分を記載する量で用いた。以下の実施例では部は重量部である。
【実施例１】
【００５６】
３５部のＣ．Ｉ．Ｐｉｇｍｅｎｔ  Ｒｅｄ  １７６（成分Ａ）、
３部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
２．４部の式（ＩＩ）の分散剤［式中、Ｒ２、Ｒ３、Ｒ４＝Ｈ、ｎ＝２９（平均）］（成分Ｃ）、
５部の式（ＶＩＩ）のポリエチレングリコールエーテル［式中、ｎ＝１０（平均）］（成分Ｄ）、
０．５部の式（ＩＶ）の化合物［式中、Ｒ６＝ＣＨ３、Ｒ７＝Ｃ５Ｈ１１］（成分Ｅ）、
１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩（成分Ｆ）、
２部の２−ナフタレンスルホン酸とホルムアルデヒドとの重縮合生成物のナトリウム塩（成分Ｈ）、
０．２部の保存剤
残量は水。
【００５７】
該顔料配合物は、非常に純粋な色相と相まって高い色強度を有する。これは保存中自由流動性であり、安定であることが証明されている。すなわち、サンプルは、５０℃で４週間にわたり高温保存したにもかかわらず、自由流動性のままである。ＤＩＮ５３９０２によれば、配合物は泡がないと評価される。蠕動ポンプとガラスシリンダーによる泡測定により、３分後に非常にわずかな発泡が起こる。Ｒ−２０００  Ｓｉｔａ泡試験機を用いて測定した配合物の起泡性は、同様に全くわずかであると判断される。該顔料配合物のせん断安定性は、非常に良好であると評価される。該配合物から製造されたせん断処理パルプは、非せん断処理パルプと比較して５％紙パルプ着色において１％の色強度を失うにすぎない。該配合物は、さらに高いドライアウト抵抗性を有する。該配合物は、１５分間にわたって均一に乾燥して、弾性を有し、支持体からくずれ落ちない膜となる。７日後でさえも、支持体から剥落しなかった弾性膜が存在する。
【００５８】
（比較例１ａ（成分Ｆを含まない））
３５部のＣ．Ｉ．Ｐｉｇｍｅｎｔ  Ｒｅｄ  １７６（成分Ａ）、
３部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
２．４部の式（ＩＩ）の分散剤［式中、Ｒ２、Ｒ３、Ｒ４＝Ｈ、ｎ＝２９（平均）］（成分Ｃ）、
５部の式（ＶＩＩ）のポリエチレングリコールエーテル［式中、ｎ＝１０（平均）］（成分Ｄ）、
０．５部の式（ＩＶ）の化合物［式中、Ｒ６＝ＣＨ３、Ｒ７＝Ｃ５Ｈ１１］（成分Ｅ）、
２部の２−ナフタレンスルホン酸とホルムアルデヒドとの重縮合生成物のナトリウム塩（成分Ｈ）、
０．２部の保存剤
残量は水。
【００５９】
ＤＩＮ５３９０２によれば、該配合物は中程度に発泡する。蠕動ポンプとガラスシリンダーによる泡測定により、３分後に実質的な発泡が起こる。該配合物の起泡性は同様に非常に実質的であることがわかる。
【実施例２】
【００６０】
４５部のＣ．Ｉ．Ｐｉｇｍｅｎｔ  Ｂｌｕｅ  １５：３（成分Ａ）
１．５部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４部の式（ＩＩ）の分散剤［式中、Ｒ２、Ｒ３、Ｒ４＝Ｈ、ｎ＝２９（平均）］（成分Ｃ）、
８部の式（ＶＩＩ）のポリエチレングリコールエーテル［式中、ｎ＝１０（平均）］（成分Ｄ）、
０．５部の式（ＩＶ）の化合物［式中、Ｒ６＝ＣＨ３、Ｒ７＝Ｃ５Ｈ１１］（成分Ｅ）、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩（成分Ｆ）、
２．５部の２−ナフタレンスルホン酸とホルムアルデヒドとの重縮合生成物のナトリウム塩（成分Ｈ）、
０．９部の保存剤
残量は水。
【００６１】
該顔料配合物は、非常に純粋な色相と合わせて高い色強度を有する。これは保存中自由流動性であり、安定であることが証明されている。すなわち、サンプルは、５０℃で４週間にわたり高温保存したにもかかわらず、自由流動性のままである。ＤＩＮ５３９０２によれば、配合物は泡がないと評価される。蠕動ポンプとガラスシリンダーによる泡測定により、３分後に非常にわずかな発泡が起こる。配合物の起泡性は、同様に全くわずかであると判断される。該顔料配合物のせん断安定性は、非常に良好であると評価される。該配合物から製造されたせん断処理パルプは、非せん断処理パルプと比較して５％紙パルプ着色において３％の色強度を失うにすぎない。該配合物は、さらに高いドライアウト抵抗性を有する。該配合物は、１０分間にわたって均一に乾燥して、弾性を有し、支持体からくずれ落ちない膜となる。７日後でさえも、支持体から剥落しなかった弾性膜が存在する。
【００６２】
（比較例２ａ（成分Ｃを含まない））
４５部のＣ．Ｉ．Ｐｉｇｍｅｎｔ  Ｂｌｕｅ  １５：３、
５．５部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
８部の式（ＶＩＩ）のポリエチレングリコールエーテル［式中、ｎ＝１０（平均）］（成分Ｄ）、
０．５部の式（ＩＶ）の化合物［式中、Ｒ６＝ＣＨ３、Ｒ７＝Ｃ５Ｈ１１］、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
２．５部の２−ナフタレンスルホン酸とホルムアルデヒドとの重縮合生成物のナトリウム塩、
０．９部の保存剤、
残量は水。
【００６３】
この分散系は５０℃で４週間の貯蔵中に固化するので、貯蔵中の安定性は不十分である。
【実施例３】
【００６４】
４２部のＣ．Ｉ．Ｐｉｇｍｅｎｔ  Ｒｅｄ  １７０、
１．５部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４．５部の式（ＩＩ）の分散剤［式中、Ｒ２、Ｒ３、Ｒ４＝Ｈ、ｎ＝２９（平均）］、
５部の式（ＶＩＩ）のポリエチレングリコールエーテル［式中、ｎ＝１０（平均）］、
０．５部の式（ＩＶ）の化合物［式中、Ｒ６＝ＣＨ３、Ｒ７＝Ｃ５Ｈ１１］、
０．２部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
０．２部の保存剤
残量は水。
【００６５】
該顔料配合物は、非常に純粋な色相と相まって高い色強度を有する。これは保存中自由流動性であり、安定であることが証明されている。すなわち、サンプルは、５０℃で４週間にわたり高温保存したにもかかわらず、自由流動性のままである。ＤＩＮ５３９０２によれば、配合物は起泡性が低いと評価される。蠕動ポンプとガラスシリンダーによる泡測定により、３分後に非常にわずかな発泡が起こる。該配合物の起泡性は、同様に全くわずかであると判断される。該顔料配合物のせん断安定性は、非常に良好であると評価される。該配合物から製造されたせん断処理パルプは、非せん断処理パルプと比較して５％紙パルプ着色において１％の色強度を失うにすぎない。該配合物は、さらに高いドライアウト抵抗性を有する。該配合物は、２０分間にわたって均一に乾燥して、弾性を有し、支持体からくずれ落ちない膜となる。７日後でさえも、支持体から剥落しなかった弾性膜が存在する。
【００６６】
（比較例３ａ（成分Ｄを含まない））
４２部のＣ．Ｉ．Ｐｉｇｍｅｎｔ  Ｒｅｄ  １７０、
１．５部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４．５部の式（ＩＩ）の分散剤［式中、Ｒ２、Ｒ３、Ｒ４＝Ｈ、ｎ＝２（平均）］、
５部のエチレングリコール、
０．５部の式（ＩＶ）の化合物［式中、Ｒ６＝ＣＨ３、Ｒ７＝Ｃ５Ｈ１１］、
０．２部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
０．２部の保存剤、
残量は水。
【００６７】
この顔料配合物のドライアウト抵抗性は不十分である。この分散系は、１０分以内にドライアウトし、支持物質から脆くくずれ落ちる。
【実施例４】
【００６８】
４０部のＣ．Ｉ．Ｐｉｇｍｅｎｔ  Ｙｅｌｌｏｗ  １６、
３部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
２．５部の式（ＩＩ）の分散剤［式中、Ｒ２、Ｒ３、Ｒ４＝Ｈ、ｎ＝２０（平均）］、
５部の式（ＶＩＩ）のポリエチレングリコールエーテル［式中、ｎ＝１０（平均）］、
０．５部の式（ＩＶ）の化合物［式中、Ｒ６＝ＣＨ３、Ｒ７＝Ｃ５Ｈ１１］、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
０．２部の保存剤
残量は水。
【００６９】
該顔料配合物は、非常に純粋な色相と相まって高い色強度を有する。これは保存中自由流動性であり、安定であることが証明されている。すなわち、サンプルは、５０℃で４週間にわたり高温保存したにもかかわらず、自由流動性のままである。ＤＩＮ５３９０２によれば、配合物は泡がないと評価される。蠕動ポンプとガラスシリンダーによる泡測定により、３分後に発泡は起こらない。該配合物の起泡性は、最小限である。該顔料配合物のせん断安定性は良好であると評価される。該配合物から製造されたせん断処理パルプは、非せん断処理パルプと比較して５％紙パルプ着色において３％の色強度を失う。該配合物は、さらに高いドライアウト抵抗性を有する。該配合物は、２０分間にわたって均一に乾燥して、弾性を有し、支持体からくずれ落ちない膜となる。７日後でさえも、支持体から剥落しなかった弾性膜が存在する。
【００７０】
（比較例４ａ（成分Ｂを含まない））
４０部のＣ．Ｉ．Ｐｉｇｍｅｎｔ  Ｙｅｌｌｏｗ  １６、
３部の式（ＩＩ）の分散剤［式中、Ｒ２、Ｒ３、Ｒ４＝Ｈ、ｎ＝２０（平均）］、
２．５部の式（ＩＩＩ）の分散剤［式中、Ｒ２、Ｒ３、Ｒ４＝Ｈ、ｎ＝２０（平均）、Ｘ＝ＰＯ３Ｍ−、Ｍ＝（ＨＯ−ＣＨ２−ＣＨ２−）３ＮＨ＋］、
５部の式（ＶＩＩ）のポリエチレングリコールエーテル［式中、ｎ＝１０（平均）］、
０．５部の式（ＩＶ）の化合物［式中、Ｒ６＝ＣＨ３、Ｒ７＝Ｃ５Ｈ１１］、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
０．２部の保存剤
残量は水。
【００７１】
実施例４と比較して、せん断安定性は不良である。該配合物から調製されたせん断処理パルプは、非せん断処理パルプと比較して５％紙パルプ着色において１５％の色強度を失う。
【実施例５】
【００７２】
４８部のＣ．Ｉ．Ｐｉｇｍｅｎｔ  Ｒｅｄ  １１２、
２．２部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４．４部の式（ＩＩ）の分散剤［式中、Ｒ２、Ｒ３、Ｒ４＝Ｈ、ｎ＝２９（平均）］、
５部の式（ＶＩＩ）のポリエチレングリコールエーテル［式中、ｎ＝１０（平均）］、
１部の式（ＩＶ）の化合物［式中、Ｒ６＝ＣＨ３、Ｒ７＝Ｃ５Ｈ１１］、
１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
５部の２−ナフタレンスルホン酸とホルムアルデヒドとの重縮合生成物のナトリウム塩、
０．２部の保存剤
残量は水。
【００７３】
該顔料配合物は、非常に純粋な色相と相まって高い色強度を有する。これは保存中自由流動性であり、安定であることが証明されている。すなわち、サンプルは、５０℃で４週間にわたり高温保存したにもかかわらず、自由流動性のままである。ＤＩＮ５３９０２によれば、配合物は泡がないと評価される。蠕動ポンプとガラスシリンダーによる泡測定により、３分後に非常にわずかな発泡が起こる。該配合物の起泡性は、同様に比較的わずかであると判断される。顔料配合物のせん断安定性は、良好であると評価される。該配合物から製造されたせん断処理パルプは、非せん断処理パルプと比較して５％紙パルプ着色において２％の色強度を失う。該配合物は、さらに高いドライアウト抵抗性を有する。該配合物は、３０分間にわたって均一に乾燥して、弾性を有し、支持体からくずれ落ちない膜となる。７日後でさえも、支持体から剥落しなかった弾性膜が存在する。
【００７４】
（比較例５ａ（成分Ｅを含まない））
４８部のＣ．Ｉ．Ｐｉｇｍｅｎｔ  Ｒｅｄ  １１２、
２．２部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４．４部の式（ＩＩ）の分散剤［式中、Ｒ２、Ｒ３、Ｒ４＝Ｈ、ｎ＝２９（平均）］、
５部の式（ＶＩＩ）のポリエチレングリコールエーテル［式中、ｎ＝１０（平均）］、
１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
５部の２−ナフタレンスルホン酸とホルムアルデヒドとの重縮合生成物のナトリウム塩、
０．２部の保存剤
残量は水。
【００７５】
ＤＩＮ５３９０２によれば、該配合物は実質的に発泡する。蠕動ポンプとガラスシリンダーによる泡測定により、３分後に非常に高い発泡が起こる。
【００７６】
（比較例５ｂ（成分Ｂを含まない））
４８部のＣ．Ｉ．Ｐｉｇｍｅｎｔ  Ｒｅｄ  １１２、
２．２部のＨｏｓｔａｐｕｒ  ＳＡＳ３０（登録商標）（アルキルスルホン酸ナトリウム塩）、
４．４部の式（ＩＩ）の分散剤［式中、Ｒ２、Ｒ３、Ｒ４＝Ｈ、ｎ＝２９（平均）］、
５部の式（ＶＩＩ）のポリエチレングリコールエーテル［式中、ｎ＝１０（平均）］、
１部の式（ＩＶ）の化合物［式中、Ｒ６＝ＣＨ３、Ｒ７＝Ｃ５Ｈ１１］、
１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
５部の２−ナフタレンスルホン酸とホルムアルデヒドとの重縮合生成物のナトリウム塩、
０．２部の保存剤
残量は水。
【００７７】
ＤＩＮ５３９０２によれば、該配合物は実質的に発泡する。蠕動ポンプとガラスシリンダーによる泡測定により、３分後に非常に高い発泡が起こる。
【実施例６】
【００７８】
この実施例に用いるアクリレート樹脂は、ＤＥ−Ａ−１０１３５１４０から知られている。ポリアクリレートは、５０〜７０％のスチレン、２０〜４０％のアクリルもしくはメタクリル酸および５〜１５％のアクリルもしくはメタクリル酸のエステルのコポリマーである。アクリレート溶液は、２５重量％の溶解ポリマー、３．９重量％のＮａＯＨおよび７１．１重量％の水からなる。
４５部のＣ．Ｉ．Ｐｉｇｍｅｎｔ  Ｙｅｌｌｏｗ  ９７、
２部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
１．２部の式（ＩＩ）の分散剤［式中、Ｒ２、Ｒ３、Ｒ４＝Ｈ、ｎ＝２９（平均）］、
７．５部の式（ＶＩＩ）のポリエチレングリコールエーテル［式中、ｎ＝１０（平均）］、
０．５部の式（ＩＶ）の化合物［式中、Ｒ６＝ＣＨ３、Ｒ７＝Ｃ５Ｈ１１］、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
１２部の２５％アクリレート樹脂溶液、
０．２部の保存剤
残量は水。
【００７９】
該顔料配合物は、色強度、貯蔵安定性、起泡性、せん断安定性およびドライアウト抵抗性に関して実施例１と同等である。
【実施例７】
【００８０】
３０部のＣ．Ｉ．Ｐｉｇｍｅｎｔ  Ｖｉｏｌｅｔ  ２３、
２．３部の式（Ｉ）の分散剤［式中、Ｒ１＝Ｃ１８Ｈ３５、ｎ＝８、Ｘ＝ＣＨ２ＣＯＯ−、Ｍ＝Ｎａ＋］（成分Ｂ）、
４部の式（ＩＩ）の分散剤［式中、Ｒ２、Ｒ３、Ｒ４＝Ｈ、ｎ＝２９（平均）］、
５部の式（ＶＩＩ）のポリエチレングリコールエーテル［式中、ｎ＝１０（平均）］、
０．６部の式（ＩＶ）の化合物［式中、Ｒ６＝ＣＨ３、Ｒ７＝Ｃ５Ｈ１１］、
０．１部の化合物（ＶＩ）に相当する高級脂肪酸のナトリウム塩の混合物、すなわち、パルミチン酸、シプリル酸、カプリン酸、ミリスチン酸、ラウリン酸、ステアリン酸、オレイン酸、リノール酸およびリノレン酸のナトリウム塩、
４部の２−ナフタレンスルホン酸とホルムアルデヒドとの重縮合生成物のナトリウム塩、
０．２部の保存剤
残量は水。
【００８１】
該顔料配合物は、色強度、貯蔵安定性、起泡性、せん断安定性およびドライアウト抵抗性に関して実施例１と同等である。
【国際調査報告】
2007515505.tif 000009
2007515505.tif 000010
2007515505.tif 000011
2007515505.tif 000012